(57)【要約】【課題】  充分長い塗り置き時間と閉鎖堆積時間を有し優れた作業性を発揮するとともに、高い安全性を有し、且つ従来の２液分別塗布型接着剤と同等以上の初期接着強さ、これに加えて改善された耐温水接着性を有する２液若しくは３液分別塗布型速硬化水性接着剤を提供すること。【解決手段】  下記の（イ）、（ロ）＋（ハ）の混合物、若しくは（イ）、（ロ）、（ハ）を構成要素とすることを特徴とする２液若しくは３液分別塗布型速硬化水性接着剤。（イ）分子内にカルボキシル基を有する酢酸ビニル樹脂系エマルジョンを主成分とする第１液（ロ）水溶性高分子の水溶液を主成分とする第２液（ハ）多価金属塩化合物の水性溶液を主成分とする第３液【選択図】        なし【特許請求の範囲】
【請求項１】
下記の（イ）、（ロ）＋（ハ）の混合物、若しくは（イ）、（ロ）、（ハ）を構成要素とすることを特徴とする２液若しくは３液分別塗布型速硬化水性接着剤。
（イ）分子内にカルボキシル基を有する酢酸ビニル樹脂系エマルジョンを主成分とする第１液
（ロ）水溶性高分子の水溶液を主成分とする第２液
（ハ）多価金属塩化合物の水性溶液を主成分とする第３液
【請求項２】
上記多価金属塩化合物が、ジルコニウム化合物であることを特徴とする請求項１記載の２液若しくは３液分別塗布型速硬化水性接着剤。
【請求項３】
上記ジルコニウム化合物が、硝酸ジルコニウム、酢酸ジルコニウム、酸塩化ジルコニウムの中から選択される１種以上であることを特徴とする請求項１又は請求項２記載の２液若しくは３液分別塗布型速硬化水性接着剤。    
【請求項４】
上記水溶性高分子が、ポリビニルアルコールであることを特徴とする請求項１〜３のいずれか１項に記載の２液若しくは３液分別塗布型速硬化水性接着剤。
【請求項５】
上記水溶性高分子が、（１）ポリビニルアルコールと（２）ポリアクリル酸、イソブチレン−無水マレイン酸共重合体のアルカリ中和物、ポリ酢酸ビニルの中から選択される１種以上との混合物であることを特徴とする請求項１〜３のいずれか１項に記載の２液若しくは３液分別塗布型速硬化水性接着剤。
【請求項６】
上記混合物中のポリビニルアルコールの含有量が、１０質量％以上であることを特徴とする請求項５記載の２液若しくは３液分別塗布型の速硬化水性接着剤。
【請求項７】
請求項１〜６のいずれか１項に記載の第１〜３液を用いて、下記の（ニ）と（ホ）を貼合せることを特徴とする速硬化接着方法。
（ニ）上記第１液を塗布した被着体接着面
（ホ）上記第２液と第３液の混合物を塗布した後、乾燥させた被着体接着面
【請求項８】
請求項１〜６のいずれか１項に記載の第１〜３液を用いて、下記の（ニ）と（ホ）を貼合せることを特徴とする速硬化接着方法。
（ニ）上記第１液を塗布した被着体接着面
（ホ）上記第２液と第３液を重ね塗りした後、乾燥させた被着体接着面
【請求項９】
上記被着体の少なくとも一方が多孔質材料であることを特徴とする請求項７又は請求項８記載の速硬化接着方法。
【発明の詳細な説明】
【技術分野】
【０００１】
本発明は一方に被着体面に第１液を塗布し、他方の被着体面に第２液と第３液の混合液を塗布、若しくは、被着体面に第２液と第３液とを重ね塗りした後、各々の被着体面同士を貼合せ、圧着して両被着材を接着するための第１液、第２液、第３液から構成される２液若しくは３液分別塗布型速硬化水性接着剤に関する。
【背景技術】
【０００２】
近年、木材製品工業においては生産工程がベルトコンベアーによる連続化になるに従い、接着剤の速硬化、特に充分な初期接着強さ（即ち、被着体に接着剤を塗布し、貼り合わせ圧締を行った後の、被着材の反りによってハガレが生じたり、外部からの力によってズレが生じないようにおさまっているのに必要とする、仮接着としての強度。）の発現が望まれている。この目的のために２液型の接着剤が提案されている。
例えば、分子内にイミド基-(CO)2NH構造を有する合成高分子化合物の中和物水溶液とスチレン−ブタジエンゴムラテックス、ポリ酢酸ビニルエマルジョンなどの水性ラテックス類との混合物を第１液とし、第２液をグリオキザール等のポリアルデヒド水溶液を用いる２液分別塗布型水性接着剤（特許文献１参照）が知られている。しかし、この接着剤組成物では第２液は人体に対して刺激性があり、接触してかぶれを生じさせる場合がある。
また、分子内にアセトアセチル基を有する高分子化合物の水溶液又はエマルジョンを第１液とし、アルデヒド化合物又はヒドラジン化合物を含む液を第２液とする２液分別塗布型の接着剤組成物が知られている（特許文献２〜３参照）。しかし、この接着剤組成物は、第１液の保存安定性が悪く、接着性の再現性に問題がある。
【０００３】
さらに、上記２液型接着剤はいずれも第１液と第２液が接触、混合することにより第１液と第２液の組成物間で化学的な反応が進行し、速やかにゲル化するため、長時間の閉鎖堆積時間（ＪＩＳ  Ｋ  ６８００）（即ち、接着剤を塗布した被着体同士を貼り合わせてから圧締するまでの時間）がとれないという欠点がある。閉鎖堆積時間が長時間になるとゲル化が進行し、その後に圧締を行うとゲル化構造を破壊してしまい、強度が発現しない。
また、第２液には第１液に対しての架橋剤成分が含有されているため、被着体に塗布された後に長時間暴露されると性能劣化を引き起こすため、第２液の塗りおき時間（即ち、第２液塗布後、被着体を貼り合わるまでの時間）が限られるという欠点がある。
【０００４】
そこで、本発明者らは上記従来技術が有する欠点を解決するものとして、次の２液分別塗布型水性接着剤を開発し、特願２００３−３０６９３７として出願した。
「下記の（イ）と（ロ）を構成要素とすることを特徴とする２液分別塗布型速硬化水性接着剤。
（イ）ポリ酢酸ビニルエマルジョンを主成分とする第１液
（ロ）水溶性高分子を主成分とする水溶液の第２液                      」
しかしながら、この接着剤は、充分長い塗り置き時間と閉鎖堆積時間を有し、安全で、しかも優れた初期接着強さを発揮するが、耐温水接着性が充分でなく、従って耐温水接着性が高度に要求される製品分野の接着剤としては性能が充分ではなかった。
【特許文献１】特開昭５６−９０８６７号公報
【特許文献２】特開昭６０−２０２１７６号公報
【特許文献３】特開昭６１−７８８８３号公報
【発明の開示】
【発明が解決しようとする課題】
【０００５】
本発明の課題（目的）は、上記の如き従来技術が有する欠点を除去し、充分長い塗り置き時間を有し優れた作業性を発揮するとともに、高い安全性と保存安定性を有し、且つ従来の２液分別塗布型接着剤と同等以上の初期接着強さを有する２液若しくは３液分別塗布型速硬化水性接着剤を提供することである。
また、本発明の課題（目的）は、従来の２液分別塗布型接着剤では不可能であった、長時間の閉鎖堆積時間の確保が可能となることから、多量の接着物を１度の圧締で処理することができ、生産効率の向上を図ることができる２液若しくは３液分別塗布型速硬化水性接着剤を提供することである。
そして、本発明の課題（目的）は、優れた耐温水接着性を発揮する２液若しくは３液分別塗布型速硬化水性接着剤を提供することである。
さらに、本発明の課題（目的）は、そのような優れた特性を有する２液若しくは３液分別塗布型速硬化水性接着剤を用いる速硬化接着方法を提供することである。
【課題を解決するための手段】
【０００６】
本発明者らは、上記課題を解決すべく鋭意検討を行った結果、上記特願２００３−３０６９３７の発明において、さらに多価金属塩化合物の水性溶液を主成分とする第３液を用いることにより、従来の２液分別塗布型速硬化水性接着剤の欠点が悉く解消され、優れた耐温水接着性を発揮する２液若しくは３液分別塗布型速硬化水性接着剤を開発することができ、本発明を完成するに至った。
即ち、本発明は、次の構成からなるものである。
１．下記の（イ）、（ロ）＋（ハ）の混合物、若しくは（イ）、（ロ）、（ハ）を構成要素とすることを特徴とする２液若しくは３液分別塗布型速硬化水性接着剤。
（イ）分子内にカルボキシル基を有する酢酸ビニル樹脂系エマルジョンを主成分とする第１液
（ロ）水溶性高分子の水溶液を主成分とする第２液
（ハ）多価金属塩化合物の水性溶液を主成分とする第３液
【０００７】
２．上記多価金属塩化合物が、ジルコニウム化合物であることを特徴とする上記１．記載の２液若しくは３液分別塗布型速硬化水性接着剤。
３．上記ジルコニウム化合物が、硝酸ジルコニウム、酢酸ジルコニウム、酸塩化ジルコニウムの中から選択される１種以上であることを特徴とする上記１．又は２．記載の２液若しくは３液分別塗布型速硬化水性接着剤。
４．上記水溶性高分子が、ポリビニルアルコールであることを特徴とする上記１．〜３．のいずれかに記載の２液若しくは３液分別塗布型速硬化水性接着剤。５．上記水溶性高分子が、（１）ポリビニルアルコールと（２）ポリアクリル酸、イソブチレン−無水マレイン酸共重合体のアルカリ中和物、ポリ酢酸ビニルの中から選択される１種以上との混合物であることを特徴とする上記１．〜３．のいずれかに記載の２液若しくは３液分別塗布型速硬化水性接着剤。
【０００８】
６．上記混合物中のポリビニルアルコールの含有量が、１０質量％以上であることを特徴とする上記５．記載の２液若しくは３液分別塗布型の速硬化水性接着剤。
７．上記１．〜６．のいずれかに記載の第１〜３液を用いて、下記の（ニ）と（ホ）を貼合せることを特徴とする速硬化接着方法。
（ニ）上記第１液を塗布した被着体接着面
（ホ）上記第２液と第３液の混合物を塗布した後、乾燥させた被着体接着面
８．上記１．〜６．のいずれかに記載の第１〜３液を用いて、下記の（ニ）と（ホ）を貼合せることを特徴とする速硬化接着方法。
（ニ）上記第１液を塗布した被着体接着面
（ホ）上記第２液と第３液を重ね塗りした後、乾燥させた被着体接着面
９．上記被着体の少なくとも一方が多孔質材料であることを特徴とする上記７．又は８．記載の速硬化接着方法。
【発明の効果】
【０００９】
本発明によれば、充分長い塗り置き時間と閉鎖堆積時間を有し優れた作業性を発揮するとともに、高い安全性を有し、且つ従来の２液分別塗布型接着剤と同等以上の初期接着強さ、これに加えて改善された耐温水接着性を有する２液若しくは３液分別塗布型速硬化水性接着剤が提供される。
【発明を実施するための最良の形態】
【００１０】
以下、本発明の各構成について詳細に説明する。
○第１液について
第１液の分子内にカルボキシル基を有する酢酸ビニル樹脂系エマルジョンを得る方法としては、特に限定されるものではなく、従来公知の種々の乳化重合を採用することができる。
以下に、（１）酢酸ビニル樹脂系エマルジョンにカルボキシル基を導入する方法と（２）酢酸ビニル樹脂系エマルジョンの乳化重合方法につき具体的に説明する。
【００１１】
（１）カルボキシル基の導入方法
酢酸ビニル樹脂系エマルジョンにカルボキシル基を導入する方法としては、例えば、（イ）酢酸ビニル樹脂系エマルジョンの重合の際に、酢酸ビニルモノマーと共重合可能なカルボキシル基含有不飽和単量体を共重合させる方法、（ロ）酢酸ビニル樹脂系エマルジョンの保護コロイドとしてカルボキシル基を含有する重合体を用いる方法、（ハ）酢酸ビニル樹脂系エマルジョンにカルボキシル基を含有する重合体を添加させる方法がある。そして、
（イ）カルボキシル基含有不飽和単量体を共重合させる場合、該単量体としては、アクリル酸、メタクリル酸、クロトン酸等の不飽和モノカルボン酸；マレイン酸、無水マレイン酸、コハク酸、イタコン酸等のα、β−不飽和ジカルボン酸又はその酸無水物が挙げられる。これらの単量体は単独で又は２種以上を併用することができる。カルボキシル基含有単量体の使用量は、全単量体に対し０．１〜５質量％、好ましくは０．３〜３質量％程度が好ましい。５質量％を越えると樹脂組成物の耐温水性が低下する傾向があり、好ましくない。また、
（ロ）保護コロイドとしてカルボキシル基を含有する重合体を用いる場合、該重合体としては、カルボキシメチルセルロース又はその塩、アルギン酸又はその塩等の粘質性多糖類、カルボキシル基で変性されたＰＶＡ；水溶性アクリル系樹脂；水溶性スチレン系樹脂；ポリアクリル酸又はその塩；アクリルアミド−アクリル酸共重合体又はその塩などが挙げられる。中でも、カルボキシルメチルセルロース、カルボキシル変性ＰＶＡが好適である。
その使用量は、単量体に対して０．５〜３０質量％、好ましくは５〜２０質量％程度である。さらに、
（ハ）カルボキシル基を含有する重合体を添加する場合には、カルボキシル変性ＰＶＡ、ポリアクリル酸が好適である。使用量は、単量体に対して０．１〜２０質量％、好ましくは１〜１０質量％程度である。
【００１２】
（２）酢酸ビニル樹脂系エマルジョンの乳化重合方法
（イ）乳化剤について
酢酸ビニル樹脂系エマルジョンを得る際の乳化剤としては、ＰＶＡ、セルロース誘導体、水可溶変性澱粉等の水溶性高分子や、ノニオン系、またはカチオン系の界面活性剤等が挙げられる。これらの乳化剤は単独で使用しても良いし、２種以上を併用しても良い。この中でも酢酸ビニル樹脂系エマルジョンの接着性、作業性を考慮するとＰＶＡが好適である。平均ケン化度が８４〜９９モル％、平均重合度は５００〜２４００のものが好ましい。
【００１３】
（ロ）モノマーについて
酢酸ビニル樹脂系エマルジョンのモノマーとしては、酢酸ビニル単独で用いられるか、もしくは酢酸ビニルと共重合可能なモノマーとが併用される。共重合可能なモノマーとしては、例えば、エチレン；プロピレン、１−ブテンなどのα−オレフィン；プロピオン酸ビニル、ピバリン酸ビニル、ラウリン酸ビニル、イソノナン酸ビニル、バーサチック酸ビニルなどのアルキル酸ビニルエステル；（メタ）アクリル酸、（メタ）アクリル酸メチル、（メタ）アクリル酸ブチル、（メタ）アクリル酸２−エチルへキシル、２−ヒドロキシエチルメタアクリレート、グリシジルメタアクリレート等の（メタ）アクリル酸類；マレイン酸、無水マレイン酸、コハク酸、イタコン酸等のα、β−不飽和ジカルボン酸類；塩化ビニル、臭化ビニルなどのハロゲン化ビニル；塩化ビニリデン等のハロゲン化ビニリデン；ビニルホスホン酸およびそれらの塩；スチレン、α−メチルスチレン、クロロスチレン等の芳香族ビニル；（メタ）アクリロニトリル等のニトリル類；Ｎ−メチロールアクリルアミド、Ｎ−ブトキシメチルアクリルアミド等のアクリルアミド類；ブタジエン、イソプレン等の共役ジエン類；スルホン酸アリル、ジアリルフタレート、トリアリルシアヌレート、トリアリルイソシアヌレートなどのアリル化合物等が挙げられる。これらの群から選ばれる１種または数種を、生成する酢酸ビニル樹脂系エマルジョンの物性を損なわない範囲で使用することができる。酢酸ビニル樹脂系エマルジョン中の酢酸ビニルの含有量は、７０質量％〜１００質量％、好ましくは８０質量％〜１００質量％、さらに好ましくは８５質量％〜１００質量％である。
【００１４】
（ハ）重合開始剤及び重合触媒について
乳化重合時に使用される重合開始剤及び重合触媒としては、とくに限定されず、例えば、過硫酸ナトリウム、過硫酸カリウム、過硫酸アンモニウム、過酸化水素等の過酸化物が挙げられ、これらは単独で用いられてもよく、２種以上が併用されてもよい。また、上記過酸化物と共に、酒石酸、蟻酸、蓚酸等の還元剤が併用することができる。
（ニ）重合条件等について
重合温度は使用する反応開始剤の種類により異なるが、例えば、過硫酸アンモニウム、過硫酸カリウムなどを用い、反応開始剤が熱分解することにより重合を進めるような場合には７０℃以上が適当である。あるいは過酸化物と還元剤の組み合わせにより重合を進める場合には７０℃より低い温度が適当である。
【００１５】
（ホ）エマルジョンの濃度、粘度について
重合して得られるエマルジョン中に含まれる樹脂の濃度は、２５〜６５質量％、好ましくは３０〜６０質量％である。２５質量％未満では接着剤とした場合に粘度が低すぎ、逆に６５質量％を越えると粘度が高くなりすぎる、あるいは重合が円滑に進まなくなる。上記濃度になるよう保護コロイド、モノマー、添加剤、水の量を調整するとよい。
また、エマルジョン粘度としては、１、０００〜２００、０００ｍＰａ・ｓ。好ましくは１０、０００〜１００，０００ｍＰａ・ｓが好ましい。２００，０００ｍＰａ・ｓ超となると、安定した重合が困難になる。１，０００ｍＰａ・ｓ未満となると、被着材に対し充分な塗布量が乗らなくなる。  
（へ）その他の添加剤について
酢酸ビニル樹脂系エマルジョンには、必要に応じて、可塑剤、充填剤、顔料、染料、消泡剤、防腐剤等が添加されてもよい。
また、ＰＶＡ水溶液やポリアクリル酸等の水溶性高分子の水溶液や他の酢酸ビニルエマルジョンやアクリルエマルジョン等のエマルジョンを、生成する酢酸ビニル樹脂系エマルジョンの物性を損なわない程度で１種または２種以上併用することができる。
【００１６】
○第２液について
使用される水溶性高分子の水溶液濃度は、５〜５０質量％、好ましくは１０〜４０質量％である。水溶液濃度が５質量％未満では多量の水分を含む為、水分の乾燥に多くのエネルギーが必要になる。また、５０質量％超では高粘度となるため、塗布するのが困難になる。
上記水溶性高分子としては、その乾燥皮膜が第２液が塗布される被着体に対し接着性を有し、且つ第１液の水分を吸収してポリ酢酸ビニル皮膜を形成せしめるものであれば如何なるものでも良いが、ＰＶＡ単独、ＰＶＡとポリアクリル酸、イソブチレン−無水マレイン酸共重合体のアルカリ中和物（例えば、アンモニア、苛性アルカリの中和物）、ポリ酢酸ビニルの中から選択される１種以上との混合物が効果的である。
【００１７】
上記混合物中のＰＶＡの含有割合は、１０質量％以上、好ましくは１５質量％以上、さらに好ましくは２０質量％以上である。
使用されるＰＶＡの平均重合度としては、１００〜３，５００であれば特に制限はなく、使用条件によって好適な条件が選ばれる。高重合度であれば、ＰＶＡの使用量が少量で初期接着性が発現できる。また、低重合度であれば高固形分とすることができるので、短期間での乾燥が可能となる。使用されるＰＶＡはカルボキシル基、アマイド基、アミノ基、アセトアセチル基等で変性されたＰＶＡを用いても構わない。平均ケン化度についても特に制限はないが８０〜９９モル％、特に８４〜９９モル％の範囲が好ましい。
また、第２液には必要に応じて、消泡剤、防腐剤、増粘剤、可塑剤、顔料、染料、充填剤を配合してもよい。
【００１８】
○第３液について
使用される多価金属化合物は、遷移金属元素；マグネシウム、カルシウム、バリウム等の周期表２族元素；亜鉛等の１２族元素；アルミニウム等の１３族元素；スズ等の１４族元素から選択される一種以上の元素を含む化合物である。これらの多価金属化合物は単独、または２種以上組み合わせて使用してもよい。
上記遷移金属元素としては、例えば、スカンジウム、イットリウム等の周期表３族元素；チタン、ジルコニウム等の４族元素；バナジウム、ニオブ等の５族元素；クロム、モリブデン、タングステン等の６族元素；マンガン等の７族元素；鉄、ルテニウム等の８族元素；コバルト等の９族元素；ニッケル、パラジウム等の１０族元素、銅、銀等の１１族元素などが挙げられる。
【００１９】
これらの多価金属化合物は有機酸塩、無機酸塩、ハロゲン化物等であり、例えば、パントテン酸カルシウム、酢酸カルシウム、酢酸ジルコニウム、硫酸亜鉛、硝酸亜鉛、硫酸マグネシウム、硝酸銅、硫酸アルミニウム、硝酸ジルコニウム、硫酸カリウムアルミニウム、硫酸ナトリウムアルミニウム、硫酸カリウムクロム、塩化亜鉛、塩化カルシウム、塩化マンガン、塩化ニッケル、塩化鉄、塩化アルミニウム等が挙げられる。
上記多価金属化合物の中でも、ジルコニウム化合物、特に硝酸ジルコニウム、酢酸ジルコニウム、酸塩化ジルコニウムが効果的で好ましい。
多価金属化合物の水性溶液の濃度は０．０１〜５０質量％として使用するのが好ましい。
使用量としては、第１液の分子内にカルボキシル基を有する酢酸ビニル樹脂系重合体１００質量部に対して多価金属化合物が０．０１〜２５質量部、好ましくは０．０５〜１０質量部である。
また、必要に応じて、消泡剤、防腐剤、増粘剤、可塑剤、顔料、染料、充填剤を配合してもよい。
【００２０】
○接着方法について
一般に水を媒体とする接着剤を用い室温で接着する場合には、かなり長時間の圧締を行わないと、充分な最終接着強度が発揮されないが、本発明の２液型若しくは３液型接着剤によれば、速硬化性のため、圧締が短時間であっても、充分な養生後の最終接着強さが発揮される。それ故、圧締時間の大幅な短縮が可能で、従って、作業性を格段に向上させることができる。
接着方法としては、一方の被着体面に第２液と第３液を塗布し、乾燥させる。もしくは第２液と第３液を混合した液を塗布し、乾燥させる。第２液と第３液とを塗布する際の順序としては、第３液の多価金属化合物の吸い込みを防止するため、第２液を先に塗布することが好ましい。次いで、もう一方の被着体面に第１液を塗布したのち、第２液と第３液の塗布面同士を貼合せ、圧締する。貼合せされることで短時間にて第２液、第３液の乾燥皮膜が第１液中の水分を吸収し、圧締されることで第１液と第２液、第３液が混合、合一化し、瞬間的に接着剤層が皮膜化し、初期接着強度が速やかに発現する。次いで、第１液中のカルボキシル基と第３液の多価金属化合物が架橋することで耐温水性が発揮される。
【００２１】
第２液及び第３液の塗布方法としては、ハンドローラー、ロールスプレッダ、またはスプレーにより塗布される。
塗布量は、第２液は２０〜１５０ｇ／ｍ2 、好ましくは３０〜１２０ｇ／ｍ2 である。第３液は１０〜７０ｇ／ｍ2 、好ましくは１５〜５０ｇ／ｍ2 である。  第２液と第３液を混合液して使用する場合には、塗布量は３０〜２００ｇ／ｍ2 、好ましくは５０〜１５０ｇ／ｍ2 である。
第２液の塗布量が２０ｇ／ｍ2 より少ないと第１液からの水分の吸水が不十分となるため、初期接着力が低下する。また、１５０ｇ／ｍ2 より多いと第２液に含有する水分が多くなるため、該塗膜の乾燥工程に時間がかかる。乾燥方法としては、外気に暴露し、自然乾燥させるか、ヒーターや乾燥炉によって強制的に水分を蒸発させても良い。
第１液の塗布方法としては、ハンドローラー、ロールスプレッダ等があり、塗布量としては５０〜２５０ｇ／ｍ2 、好ましくは１００〜２００ｇ／ｍ2 である。
被着体が多孔質材料同士の接着であれば、第１液、第２液及び第３液はそのいずれに塗布しても良く、また、被着体が非多孔質材料と多孔質材料との接着であれば、第２液及び第３液を非多孔質材料に塗布することで特に効果が発揮される。
【００２２】
接着方法
○用途について
本発明の接着剤は、木材、合板、パーティクルボード、ファイバーボードなどの木質系材料；スレート板、珪カル板のような無機質材料；メラミン樹脂化粧材、ベークライト等のプラスチックス材料；段ボール紙、板紙、クラフト紙などの紙質材料；アルミニウム板、鋼板などの金属材料を接着することができる。
従って、フラッシュパネル、化粧合板、プレハブパネル、集成材などの平面接着や縁貼り、ホゾ、ダボ、トメ、ハギ、角木、その他の組立などの作業が、迅速化、省力化され、省エネルギーにも寄与する。
【実施例】
【００２３】
以下、本発明の２液分別塗布型速硬化水性接着剤、及びそれを用いた接着方法を実施例によってさらに具体的に説明する。しかしながら、これらの実施例によって本発明は何ら限定されるものではない。
実施例及び比較例における部数及び％はすべて質量部並びに質量％である。
実施例、比較例で用いられる第１液〜第３液は、次の方法で作成されたものを用いた。
（第１液の作成）
ａ）酢酸ビニルエマルジョンＡ−不揮発分５０％Ｅｍ
株式会社クラレ製ＫＬ３１８（カルボキシル基変性ＰＶＡ）５０部を水４７５部に仕込み、撹拌分散後に８０〜９０℃に加熱して、これを保護コロイドとして、酢酸ビニルモノマー４２０部と、過硫酸アンモニウム１部と炭酸水素ナトリウム１部を水２５部に溶解した重合開始剤とを、同時に３時間要して滴下して乳化重合し、室温に冷却後にジブチルフタレート３０部を添加して酢酸ビニルエマルジョン（不揮発分５０％）を得た。
ｂ）酢酸ビニルエマルジョンＢ−不揮発分５５％Ｅｍ
株式会社クラレ製ＫＬ３１８（カルボキシル基変性ＰＶＡ）４０部を水４２３部に仕込み、撹拌分散後に８０〜９０℃に加熱して、これを保護コロイドとして、酢酸ビニルモノマー４６０部と、過硫酸アンモニウム１部と炭酸水素ナトリウム１部を水２５部に溶解した重合開始剤とを、同時に３時間要して滴下して乳化重合し、室温に冷却後にジブチルフタレート５０部を添加して酢酸ビニルエマルジョン（不揮発分５５％）を得た。
【００２４】
ｃ）酢酸ビニルエマルジョンＣ−不揮発分４５％Ｅｍ
株式会社クラレ製ＫＬ３１８（カルボキシル基変性ＰＶＡ）５０部を水５２３部に仕込み、撹拌分散後に８０〜９０℃に加熱して、これを保護コロイドとして、１−酒石酸１部を仕込んだ後、酢酸ビニルモノマー３６３部と、過酸化水素水１部を水２５部に溶解した重合開始剤とを、同時に２時間要して滴下して乳化重合し、室温に冷却後にジブチルフタレート３７部を添加して酢酸ビニルエマルジョン（不揮発分４５％）を得た。
ｄ）酢酸ビニルエマルジョンＤ−不揮発分３５％Ｅｍ
株式会社クラレ製ＫＬ３１８（カルボキシル基変性ＰＶＡ）５０部を水６２３部に仕込み、撹拌分散後に８０〜９０℃に加熱して、これを保護コロイドとして、１−酒石酸１部を仕込んだ後、酢酸ビニルモノマー２７８部と、過酸化水素水１部を水２５部に溶解した重合開始剤とを、同時に１時間要して滴下して乳化重合し、室温に冷却後にジブチルフタレート２２部を添加して酢酸ビニルエマルジョン（不揮発分３５％）を得た。
【００２５】
（第２液の作成）
各種ＰＶＡの２０〜４０％の水溶液を調製して、第２液とした。
（第３液の作成）
各種多価金属塩化合物１０部を水２５部に溶解して、第３液とした。
（第２液と第３液の混合液の作成）
第２液７５部と第３液２５部を混合して作成した。
【００２６】
また、実施例及び比較例における初期接着強さ、及び最終接着強さは次の測定方法に拠った。
＜初期接着強さの測定（図１参照）＞
２枚の４ｃｍ×５ｃｍの３ｍｍ厚の合板に第２液と第３液の混合液を塗布し、乾燥する。塗布量は１５０ｇ／ｍ2 とする。
３ｃｍ×５ｃｍの大きさの９ｍｍ厚の合板の上下面に第１液を塗布する。塗布量は１５０ｇ／ｍ2 とする。
２枚の３ｍｍ厚合板の間に９ｍｍ厚合板を、第１液、第２液と第３液の混合液が接触するように、且つ各々の３辺が一致するように挟んで重ね、３０秒間又は６０秒間圧締し、直ちに２枚の３ｍｍ厚合板の突出端を外方向に拡開して引き剥がし、そのときの接着強さ（５ｃｍ当たりのｋｇｆ）を測定した。
経験上、この初期接着強さが８ｋｇｆ／５ｃｍ以上であれば実用上問題がない。
測定結果を以下のように評価した。
◎：１０ｋｇｆ／５ｃｍ超
○：８〜１０ｋｇｆ／５ｃｍ
△：６〜８ｋｇｆ／５ｃｍ未満
×：６ｋｇｆ／５ｃｍ未満
【００２７】
＜最終接着強さ（常態、耐温水）の測定＞
ＪＩＳ  Ｋ６８５２に示された方法に準じて測定した。被着体（試験片）はカバ材で、大きさ２５ｍｍ×３０ｍｍ×１０ｍｍの２片の一方の試験片の接着面に第２液と第３液の混合液を１５０ｇ／ｍ2 で塗布し、乾燥させた。もう一方の試験片の接着面に１５０ｇ／ｍ2 で第１液を塗布し、先の試験片と貼合せて、直ちに圧締した。圧締圧約１０ｋｇｆ／ｃｍ2 で３分間圧締した。解圧後３日以上室温にて養生し、次いで室温下で圧縮せん断接着強さ（ｋｇｆ／ｃｍ2 ）を測定（常態試験）し、又は圧締養生した試験片を更に６０℃温水中に３時間浸せき後、室温水に１０分間浸せきし、濡れたままで圧縮せん断接着強さ（ｋｇｆ／ｃｍ2 ）を測定（耐温水試験）した。
常態試験の結果を以下のように評価した。
○：１００ｋｇｆ／ｃｍ2 超
△：５０〜１００ｋｇｆ／ｃｍ2 
×：５０ｋｇｆ／ｃｍ2 未満
また、耐温水試験の結果を以下のように評価した。    
○：８ｋｇｆ／ｃｍ2 超
△：８ｋｇｆ／ｃｍ2 以下
×：浸せき中剥離する
【００２８】
［実施例１〜１４の初期接着強さ及び最終接着強さの測定］
次の実施例１〜１４の第１液〜第３液を用いて、上記初期接着強さ及び最終接着強さを測定した。その結果は、次の表１に示されている。
（実施例１）
第１液：上記酢酸ビニルエマルジョンＡ
第２液：ＰＶＡ（株式会社クラレ製、商品名：ＰＶＡ−２１７、重合度１７００、ケン化度８７．０〜８９．０ｍｏｌ％）の２０％水溶液
第３液：硝酸ジルコニウム水溶液
（実施例２）
第３液として、酢酸ジルコニウム水溶液を使用する以外は実施例１と同様に行った。
（実施例３）
第３液として、酸塩化ジルコニウム水溶液を使用する以外は実施例１と同様に行った。
【００２９】
（実施例４）
第２液として、ＰＶＡ（株式会社クラレ製、商品名：ＰＶＡ−１１７：重合度１７００、ケン化度９８．０〜９９．０ｍｏｌ％）の２０％水溶液を使用する以外は実施例２と同様に行った。
（実施例５）
第２液として、ＰＶＡ（株式会社クラレ製、商品名：ＰＶＡ−２３５、重合度３５００、ケン化度８６．５〜８９．５ｍｏｌ％）の２０％水溶液を使用する以外は実施例２と同様に行った。
（実施例６）
第２液として、ＰＶＡ（株式会社クラレ製、商品名：ＰＶＡ−２０５、重合度５００、ケン化度８６．５〜８９．５ｍｏｌ％）の４０％を使用する以外は実施例２と同様に行った。
（実施例７）
第２液として、ＰＶＡ（株式会社クラレ製、商品名：ＰＶＡ−２０５、重合度５００、ケン化度８６．５〜８９．５ｍｏｌ％）の２０％を使用する以外は実施例２と同様に行った。
【００３０】
（実施例８）
第２液として、アセトアセチル変性ＰＶＡ（日本合成化学工業株式会社製、商品名：Ｚ−２００、重合度１４００、ケン化度９９．０ｍｏｌ％以上）の２０％水溶液を使用する以外は実施例２と同様に行った。
（実施例９）
第２液として、ブレンド１（株式会社クラレ製ＰＶＡ−２１７の２０％水溶液１００部とポリアクリル酸（日本純薬株式会社製、商品名：ジュリマーＡＣ−２０Ｈ）の２０％水溶液１００部との混合液）を使用する以外は実施例２と同様に行った。
（実施例１０）
第２液として、ブレンド２（株式会社クラレ製ＰＶＡ−２１７の２３％水溶液１００部とイソブチレン−無水マレイン酸共重合体（株式会社クラレ製、商品名：イソバン１０）を中和度α＝０．８８にて水酸化ナトリウムにより可溶化させた２３％水溶液１００部との混合液）を使用する以外は実施例２と同様に行った。
【００３１】
（実施例１１）
第２液として、ブレンド３（株式会社クラレ製ＰＶＡ−２１７の３８％水溶液１００部とＥＶＡ系エマルジョン形接着剤（住友化学工業株式会社製、商品名：スミカフレックス４００ＨＱ）１００部との混合液）を使用する以外は実施例２と同様に行った。
（実施例１２）
第１液として、上記酢酸ビニルエマルジョンＢを使用する以外は実施例２と同様に行った。
（実施例１３）
第１液として、上記酢酸ビニルエマルジョンＣを使用する以外は実施例２と同様に行った。
尚、本実施例では例外的に試験片を貼り合わせた後８分間の閉鎖堆積時間を置いた後圧締し、次いで初期接着強さ、及び圧縮せん断接着強さを測定した。
（実施例１４）
第１液として、上記酢酸ビニルエマルジョンＤを使用する以外は実施例２と同様に行った。
尚、本実施例では例外的に試験片を貼り合わせた後１５分間の閉鎖堆積時間を置いた後圧締し、次いで初期接着強さ、及び圧縮せん断接着強さを測定した。
【００３２】
［比較例１〜７の初期接着強さ及び最終接着強さの測定］
次の比較例１〜７の第１液と、第２液又は第３液を用いて、上記最終接着強さ及び最終接着強さを測定した。その結果は、次の表２に示されている。
（比較例１）
第３液を使用しない以外は実施例１と同様に行った。
（比較例２）
第２液を使用しない以外は実施例１と同様に行った。
（比較例３）
第２液を使用しない以外は実施例２と同様に行った。
（比較例４）
第２液を使用しない以外は実施例３と同様に行った。
（比較例５）
第２液を使用しない以外は実施例１２と同様に行った。
（比較例６）
第２液を使用しない以外は実施例１３と同様に行った。
（比較例７）
第２液を使用しない以外は実施例１４と同様に行った。
尚、次の表１〜２では、上記３０秒間又は６０秒間圧締後の初期接着強さ、及び圧縮せん断接着強さの常態試験、耐温水試験の測定値を、夫々初期強度（圧締３０、６０秒）、及び最終強度（常態、耐温水）と表した。
【００３３】
【表１】
2005075902.tif 000002
【００３４】
【表２】
2005075902.tif 000003
【産業上の利用可能性】
【００３５】
本発明の２液若しくは３液分別塗布型速硬化水性接着剤は、フラッシュパネル、化粧合板、プレハブパネル、集成材などの平面接着や縁貼り、ホゾ、ダボ、トメ、ハギ、角木等の組立に用いられると特に有効であり、作業の迅速化、省力化、省エネルギー化が図られる。
【図面の簡単な説明】
【００３６】
【図１】初期接着強さの測定方法を説明する概略図である。
【図１】
2005075902.tif 000004